ШИХТОВОЙ СОСТАВ ГЛАЗУРИ
GLASE COMPOSITION

Изобретение относится к промышленности строительных материалов и касается составов глазурей для нанесения на плитку, изразцы, керамические изделия хозяйственно-бытового назначения.
Известен шихтовой состав глазури, содержащий, мас.%; пегматит 26,0-30,0; кварцевый песок 20,0-21,0; бура 5,0-33,0; сода кальцинированная 3,0-6,0; карбонат стронция 3,0-15,0; доломит 2,0-5,0; борная кислота 5,0-26,0 [1].
Задача изобретения состоит в повышении термостойкости глазури.
Технический результат достигается тем, что шихтовой состав глазури, содержащий пегматит, кварцевый песок, буру, соду кальцинированную, доломит, борную кислоту, дополнительно содержит глинозем и волластонит, причем компоненты находятся при следующем соотношении, мас.%: пегматит 26,0-30,0; кварцевый лесок 53,0-58,0; бура 3,0-4,0; сода кальцинированная 1,0-1,5; доломит 1,0-1,5; борная кислота 3,0-4,0; глинозем 3,0-4,0; волластонит 3,0-4,0.
Подготавливают, дозируют и смешивают компоненты, например, согласно выбранному из таблицы составу.
Компоненты
Содержание, мас.% в составах
1
2
Пегматит
26,0
30,0
Кварцевый песок
58,0
53,0
Бура
3,0
4,0
Сода кальцинированная
1,0
1,5
Доломит
1,0
1,5
Борная кислота
4,0
3,0
Глинозем
3,0
4,0
Волластонит
4,0
3,0
Термостойкость глазури, °С
~250
~250
Полученный шихтовой состав сплавляют при температуре 1450-1500°С, расплав гранулируют в воду и подвергают помолу до полного прохождения через сетку 0056. Затем подготавливают глазурную суспензию с влажностью 45-50%. Суспензию наносят в виде тонкого слоя на поверхность отформованных и высушенных керамических изделий, подсушивают на воздухе и обжигают при температуре 1050-1150°С.
Источник информации
1. SU 872515, С04В 41/15, 1981.